FR 2989376 A1 20131018 FR 1253514 A 20120417 NOUVEAUX COMPOSÉS DIFONCTIONNELS D'ORIGINE NATURELLE Domaine de l'invention : La présente invention concerne de nouveaux composés di-fonctionnels ramifiés, obtenus à partir d'acides gras. Elle a également pour objet un procédé pour leur préparation et leurs utilisations, notamment comme monomères dans la synthèse de polymères. En particulier, l'invention concerne des composés à fonctionnalité azoture, nitrile, amine, acide, ester, qui sont issus de ressources renouvelables et sont particulièrement utiles dans la synthèse de polymères. L'invention a également pour objet des polymères obtenus à partir de ces nouveaux composés, notamment des polyamides, et leur utilisation pour la fabrication d'objets industriels ou de la vie courante. Les polymères sont des macromolécules obtenues à partir d'une répétition de motifs identiques (homopolymères) ou différents (copolymères) pouvant conduire à des élastomères, des thermoplastiques, des élastomères thermoplastiques ou des thermodurcissables. Ils entrent dans la composition de nombreux objets industriels ou de la vie courante comme les plastiques, les équipements électriques ou électroniques ou automobiles etc. Actuellement, les motifs de ces polymères sont principalement obtenus à partir de matières premières d'origine fossile. Ainsi, les molécules existantes aujourd'hui sont tributaires des réserves de pétrole. Or les préoccupations environnementales des dernières années militent en faveur de la mise au point de matériaux qui répondent le plus possible aux préoccupations de développement durable, en limitant notamment les approvisionnements en matières premières issues de l'industrie pétrolière pour leur fabrication. Il existe donc un besoin grandissant et reconnu d'obtenir des monomères issus de matières premières biologiques renouvelables (Plant oil renewable resources as green alternatives in polymer science, Meier Michael A. R., Metzger Juergen O., Schubert Ulrich S., US Chem. Soc. Rev., 36, 1788 (2007)). Comparées aux molécules d'origine fossile actuellement utilisées avec la même finalité, les molécules de l'invention offrent les avantages d'être issues de ressources renouvelables, de présenter des structures chimiques inédites avec des longueurs de chaînes modulables qui peuvent permettre aux industriels producteurs de polymères d'élargir leur gamme de produits en termes de modification des propriétés cristallines, thermiques (Tg, Tf), mécaniques, optiques, hygroscopiques ... (obtention de matériaux plus ou moins transparents, plus ou moins souples ...). Les applications sont très variées et vont des revêtements de surface aux matériaux pour l'automobile, l'électronique, les biotechnologies. L'invention concerne l'élaboration de composés comportant au moins deux fonctions choisies parmi les fonctions azoture, amine primaire, acide carboxylique, ester, nitrile, ces composés étant ramifiés, à partir d'acides gras mono- insaturés, et à partir d'acides gras mono ou polyinsaturés porteurs de groupes fonctionnels du type hydroxyle ou époxy, et issus des huiles végétales telles que l'huile de ricin, l'huile de colza, l'huile de palme etc.... Ces molécules di-fonctionnelles sont constituées d'une chaîne principale linéaire saturée ou insaturée pouvant comporter de 5 à 18 atomes de carbone et d'une chaîne alkyle saturée ou insaturée pouvant comporter de 2 à 15 carbones. Ces molécules peuvent entrer dans la composition de polymères et copolymères techniques de différents types, comme monomères ou comme réticulants. Elles peuvent trouver d'autres utilisations qui seront détaillées ci-dessous. Etat de la technique : Les polyamides biosourcés existant actuellement sont très peu nombreux en raison de la rareté des monomères biosourcés disponibles. Les deux seuls exemples de polyamide 100% biosourcé produits industriellement sont le polyamide 11 et le polyamide 10,10 dont les monomères de base, l'acide 11- aminoundécanoïque pour le polyamide 11, l'acide sébacique et la 1,10-décanediamine pour le polyamide 10,10, sont issus de l'huile de ricin. L'acide 12-aminododécanoïque a également été synthétisé à partir de l'acide vernolique provenant de l'huile de vernonia (Syntheses of 12-aminododecanoic and 11-aminoundecanoic acids from vernolic acid, Ayorinde Folahan O., Nana Erick Y., Nicely Pete D., Woods Anthony S., Price Elvis O., Nwaonicha Chukwuma P., JAOCS, 74(5), 531 (1997). Le document Unsaturated polyamides from bio-based Z-octadec-9-enedioic acid, Pardal F., Salhi S., Rousseau B., Tessier M., Claude S., Fradet A., Macromol. Chem. Phys., 209, 64 (2008) ; Unsaturated PA X,20 from Renewable Resources via Metathesis and Catalytic Amidation, Mutlu H., Meier Michael A. R., Macromol. Chem. Phys., 210, 1019 (2009) ; Dimer acid-based thermoplastic bio-polyamides: Reaction kinetics, properties and structure, Hablot E., Donnio B., Bouquey M., Averous L., Polymer, 51(25), 5895 (2010) ; WO 2008/104719) décrit des polyamides partiellement biosourcés obtenus à partir de diacides gras. Les polyamides ou nylons 11 et 12 et le polyamide 10,10 sont utilisés dans des domaines aussi variés que l'automobile, l'agro-alimentaire, l'électronique, l'équipement médical, l'armement ou encore les sports et loisirs. Il existe enfin peu de diamines biosourcées produites industriellement (putrescine par voie microbienne). Pour les diamines issues des huiles végétales, on peut citer, une diamine en C36 non linéaire et renfermant une structure cyclique (Priamine ® de Croda) obtenue par dimérisation d'acides gras et la 1,10-décanediamine obtenue à partir de l'acide sébacique. L'invention permet donc d'élargir considérablement la gamme de monomères biosourcés pouvant entrer dans la composition de polyamides. Le document FR-1230155 décrit un mélange de diamines ramifiées en C18 et son utilisation comme durcisseur de résines époxy. Toutefois, ce procédé utilise comme matière première une amine dont on ne connaît pas l'origine et ne permet pas l'accès à une grande variété de composés. Le document US-2,309,509 décrit la préparation de plusieurs diamines ramifiées à partir de cétoacides d'acides gras. Plusieurs documents mentionnent des acides aminés ramifiés obtenus à partir de cétoacides d'acides gras (US-2,312,967 ; US-2,283,683 ; GB-634,172 et US- 2,524,046) ainsi que leur utilisation pour la synthèse de polyamides. Toutefois, aucun des procédés décrits dans ces documents n'a été développé industriellement. Les documents G.R. Greenberg et al., Proc. Nat. Acad. Sci. USA, 73 (1), 86-90 (1976) ; P. Chakrabarti, H.G. Khorana, Biochemistry, 14, 2-3 (1975) et W02005093049 ont décrit des dérives ramifiés azoture d'acide gras. Toutefois, ces documents concernent l'utilisation de ces composés pour leurs effets biologiques et il n'est nullement envisagé d'utiliser ces composés pour préparer des composés à fonctionnalité amino acide utilisables en polymérisation. Le procédé de l'invention donne accès à de nombreux composés dont beaucoup n'ont jamais été décrits dans l'art antérieur, notamment des composés azoture et nitrile, et permet d'accéder à une gamme variée de composés de fonctionnalités diverses. Ainsi il donne accès à une grande variété de monomères et composés réticulants utilisables dans la synthèse de polymères et permet donc la production de polymères ayant des propriétés, notamment des propriétés mécaniques, cristallines et thermiques, variées, modulables. Résumé de l'invention Un premier objet de l'invention concerne des composés de formule (I) représentés ci-dessous : Y R1- CH-R2-(CH2)y- X (I) Dans laquelle R1 représente un groupement alkyle saturé ou insaturé comprenant un nombre n entier d'atomes de carbone, R2 représente un groupement alcane di-yle saturé ou insaturé comprenant un nombre entier p d'atomes de carbone, Y est choisi parmi le groupe formé par N3, CN X est choisi parmi le groupe formé par N3, CN, COOR3 avec R3 choisi parmi H et un alkyle en C1-C12, y représente 0 ou 1 3 Selon une variante préférée, dans les composés (I) l'une ou plusieurs des conditions suivantes sont vérifiées : - R3 représente H ou CH3, - R1 et R2 sont saturés, - R1 et R2 sont linéaires. Selon un mode de mise en oeuvre de l'invention, X=Y=N3, ou X=CN et Y=N3, ou X=N3 et Y=CN, ou X=COOH et Y=N3, ou X=COOH et Y=CN, ou X=CN et Y=CN. L'invention concerne encore un procédé de synthèse d'un composé (I), qui utilise comme produit de départ au moins un acide gras choisi parmi : l'acide lauroléïque C12 :1 (9Z), l'acide myristoléïque C14 :1 (9Z), l'acide palmitoléïque C16 :1 (9Z), l'acide vaccénique C18 :1 (11Z), l'acide oléïque C18 :1 (9Z), l'acide pétrosélinique C18:1 (6Z), l'acide gadoléïque C20:1 (9Z), l'acide éicosénoïque C20 :1 (5Z), l'acide érucique C22 :1 (13Z), l'acide cétoléïque C22 :1 (11Z), l'acide nervonique C24:1 (15Z), l'acide vernolique C18:1 (9Z, 12,13-0), l'acide ricinoléïque C18 :1 (9Z, 12-0H), l'acide strophantus C18 :1 (12Z, 9-OH), l'acide lesquérolique C20 :1 (11Z, 14-0H), l'acide coronarique C18 :1 (12Z, 9,10-0), l'acide alchornique C20:1 (11Z, 14,15-0), l'acide transvaccénique C18 :1 (11E), l'acide élaïdique C18 :1 (9E), l'acide coriolique C18 :2 (9Z, 11E, 13-OH), l'acide avénoléïque C18 :2 (9Z, 12Z, 15-OH), l'acide densipolique C18 :2 (9Z, 15Z, 12-OH), l'acide 13-dimorphécolique C18 :2 (10E, 12E, 9-OH), l'acide a-dimorphécolique C18 :2 (10E, 12Z, 9-OH), l'acide auricolique C20 :2 (11Z, 17Z, 14-OH), l'acide isanolique C18 :1 (17, 8-OH), l'acide jalapinolique C16 :0 (11-0H) Un autre objet de l'invention consiste en un procédé de préparation de diamines d'amino acides et d'amino esters par réduction d'au moins un composé (I) suivant le schéma 11 ci-dessous : N3 NH2 R1- 1CH-R2-(CH2)y - COOR3 R1 - 1CH-R2-(CH2)y -COOR3 (I) (VI) N3 R1 -CH-R2-(CI-12)Y-N3 (I) N3 R1- 1CH-R2-(CH2)y-CN (I) R1 - CN IN (I) R1- CN IN (I) NH2 R1- 1CH-R2-(CH2)y- NH2 (VII) NH2 R1-CH-R2 -(CH2)y-CH2- NH2 CH2-NH2 R1 - CH-R2-(CH2)y-COOR3 (VI) CH2-NH2 R1 - CH-R2-(CH2)y-N H2 (VII) CN CH2-NH2 R1 - R2- (CH2)y-CN R1-CH-R2 - (CI-12)y NH2 (I) Schéma 11 L'invention a encore pour objet un procédé de préparation de di-acides (IX) par hydrolyse d'au moins un composé (I) avec X = CN et Y = CN suivant le schéma 14 : CN R1- dH -R2-(CH2)y - CN (I) COOH R1- ICH-R2-(CH2)y-COOH (IX) Schéma 14 Selon un mode de mise en oeuvre, l'invention concerne des composés diamines de formule (VII) ci-dessous : iCH2)x-NH2 R1-CH-R2-(CH2)y- NH2 (VII) Dans laquelle R1 représente un groupement alkyle, saturé ou insaturé, comprenant un nombre n entier d'atomes de carbone, R2 représente un groupement alkyle, saturé ou insaturé, comprenant un nombre entier p d'atomes de carbone, 3 Selon un autre mode de mise en oeuvre, l'invention concerne un polymère résultant de la condensation ou de l'addition : - d'au moins un composé (I) avec X=Y=N3 et au moins un monomère dialcyne, ou - d'au moins un composé (I) avec X=Y=CN et au moins un monomères diol ou diamine, ou - d'au moins un composé diamine (VII) ou d'au moins un mélange de diamines (VIIa) et (VIIb), avec au moins un diacide, ou - d'au moins un composé diacide de formule (IX) ou d'au moins un mélange de composés diacide de formule (IXa) et (IXb), avec au moins une diamine, 20 ou - d'au moins un composé acide aminé de formule (VI) ou de formule (VIII), ou d'au moins un mélange de composés acide aminé de formules (VIa) et (VIb) ou de formule (Villa) et (VIIIb), ou - d'au moins un composé (I) avec X=CN et Y=N3 ou X=N3 et Y=CN. 25 Selon un autre mode de mise en oeuvre, l'invention concerne une composition de résine comportant au moins un polymère et au moins un agent réticulant choisi parmi les composés décrits ci-dessus. Selon un autre mode de mise en oeuvre, l'invention concerne un kit de préparation de résine comprenant d'une part au moins une composition à base d'un 30 polymère ou un copolymère, et d'autre part au moins un composé choisi parmi les composés réticulants choisi parmi les composés décrits ci-dessus, la composition à base de polymère et le composé réticulant étant dans un conditionnement adapté pour empêcher la réaction de réticulation entre le polymère et l'agent réticulant de se produire sans intervention d'un opérateur. 35 Description détaillée de l'invention - Composés de formule (I) : Un premier objet de l'invention consiste en des composés de formule (I) représentés ci-dessous : Y R1- 1CH-R2-(CH2)y -X (I) Dans laquelle R1 représente un groupement alkyle saturé ou insaturé comprenant un nombre n entier d'atomes de carbone, R2 représente un groupement alcane di-yle saturé ou insaturé comprenant un nombre entier p d'atomes de carbone, Y est choisi parmi le groupe formé par N3, CN X est choisi parmi le groupe formé par N3, CN, COOR3 avec R3 choisi parmi H et un alkyle en C1-C12, y représente 0 ou 1 3 Préférentiellement R1 et R2 sont saturés. Préférentiellement R1 et R2 sont linéaires. Selon une autre variante préférée R3 représente un alkyle en C1-C6, encore mieux un alkyle en C1-C3 et encore plus préférentiellement R3 représente CH3. Selon une variante préférée X=Y=N3. Selon une autre variante préférée X=CN et Y=N3. Selon une autre variante préférée X=N3 et Y=CN. Selon une autre variante préférée X=COOR3 et Y=N3. Selon une autre variante préférée X=COOR3 et Y=CN. Selon une autre variante préférée X=CN et Y=CN. Les composés de formule (I) présentent deux fonctions réactives susceptibles d'être utilisées dans des réactions de condensation ou d'addition avec d'autres molécules. Les molécules de formule (I) sont en elles-mêmes susceptibles d'être utilisées comme monomères dans des synthèses de polymères. En outre les composés de formule (I) présentent la caractéristique de donner accès par une réaction de réduction de N3 et/ou de CN à des composés aminés. Ils peuvent également, notamment par hydrolyse de CN, donner accès à des molécules à fonction acide carboxylique. En particulier les composés (I) permettent d'accéder par une étape de réduction à des diamines et à des amino acides et des diacides ramifiés dérivés d'acides gras. Ces diamines, ces amino acides et ces diacides sont utiles notamment pour la synthèse de polymères de type polyamide, polyester, polyuréthane, polyépoxyde réticulés etc.... - Synthèse des composés de formule (I) : Le produit de départ de la synthèse des composés de formule (I) est un acide gras ou un ester d'acide gras mono-insaturé, un acide ou un ester d'acide gras saturé, mono ou polyinsaturé porteur de groupes fonctionnels du type hydroxyle ou époxy. Parmi les acides gras saturés utilisables comme produit de départ, on peut citer l'acide jalapinolique C16 :0 (11-OH). Parmi les acides gras monoinsaturés utilisables comme produit de départ, on peut citer : l'acide lauroléïque C12 :1 (9Z), l'acide myristoléïque C14 :1 (9Z), l'acide palmitoléïque C16 :1 (9Z), l'acide vaccénique C18 :1 (11Z), l'acide oléïque C18 :1 (9Z), l'acide pétrosélinique C18 :1 (6Z), l'acide gadoléïque C20 :1 (9Z), l'acide éicosénoïque C20 :1 (5Z), l'acide érucique C22 :1 (13Z), l'acide cétoléïque C22 :1 (11Z), l'acide nervonique C24 :1 (15Z), l'acide vernolique C18 :1 (9Z, 12,13-0), l'acide ricinoléïque C18 :1 (9Z, 12- OH), l'acide strophantus C18 :1 (12Z, 9-OH), l'acide lesquérolique C20 :1 (11Z, 14- OH), l'acide coronarique C18 :1 (12Z, 9,10-0), l'acide alchornique C20 :1 (11Z, 14,15-0). Ces derniers sont tous des acides gras de configuration cis. On peut également utiliser comme produit de départ un acide gras de configuration trans comme l'acide transvaccénique C18 :1 (11E), l'acide élaïdique C18 :1 (9E). Parmi les acides gras polyinsaturés utilisables comme produit de départ, on peut citer : l'acide coriolique C18 :2 (9Z, 11E, 13-OH), l'acide avénoléïque C18 :2 (9Z, 12Z, 15-OH), l'acide densipolique C18 :2 (9Z, 15Z, 12-OH), l'acide 13-dimorphécolique C18 :2 (10E, 12E, 9-OH), l'acide a-dimorphécolique C18 :2 (10E, 12Z, 9-OH), l'acide auricolique C20 :2 (11Z, 17Z, 14-OH), l'acide isanolique C18 :1 (17, 8-OH). Parmi les acides gras saturés utilisables comme produit de départ, on peut citer l'acide jalapinolique C16 :0 (11-0H). Ces acides gras peuvent être obtenus et sont disponibles à partir de matières premières naturelles d'origine végétale ou animale, donc des matières premières renouvelables. De telles matières premières sont notamment disponibles auprès des sociétés suivantes : TCI Fine Chemicals, Chempri Oleochemicals, Fluka, AAA Chemicals, ABCR GmBH, 1K Scientific Co. Des procédés pour leur obtention sont décrits dans : Bokeno [Isano] oil. I. The fat acids of the oil and their separation, Kaufmann H.P., Herminghaus H., Fette und Seifen, 53, 537 (1951) ; Geranium sanguineum (Geraniaceae) seed oil: A new source of petroselinic and vernolic acid, Tsevegsuren N., Aitzetmuller K., Vosmann K., Lipids, 39(6), 571 (2004) ; Recovery and purification of hydroxyl fatty acids from source oils, Wanasundara U., Grushcow J. Shuanghui L., WO 2011/43753. Le procédé selon l'invention peut être facilement mis en oeuvre à l'aide de matières premières d'origine naturelle renouvelables, c'est-à-dire de matières premières d'origine non fossile, notamment telles que le pétrole, charbon et gaz. Par « matières premières d'origines naturelles renouvelables » ou par « matières premières renouvelables », on entend au sens de la présente invention, une matière première renouvelable qui est une ressource naturelle, animale ou végétale, dont le stock peut se reconstituer sur une période courte à l'échelle humaine. Il faut en particulier que ce stock puisse se renouveler aussi vite qu'il est consommé. Ainsi les acides gras mono-ou polyinsaturés d'origine naturelle issus de matières premières renouvelables sont issus notamment des huiles végétales extraites de diverses plantes telles que le tournesol, le colza, le ricin, le lesquerella, l'olive, le soja, le palmier, la coriandre, le céleri, l'aneth, la carotte, le fenouil, le Limnanthes Alba (meadowfoam), l'avocat, l'argousier, le carthame et la caméline. Ils peuvent aussi être issus également du monde animal terrestre ou marin, et dans ce dernier cas, aussi bien sous forme de poissons, de mammifères que d'algues. Il s'agit en général de graisses provenant de ruminants, de poissons comme la morue, ou de mammifères marins comme les baleines ou les dauphins. Les matières premières renouvelables contiennent du carbone 14 noté 14C, contrairement aux matériaux issus de matières fossiles. Les matériaux contenant du carbone tirés d'organismes vivants, animaux ou végétaux, sont constitués d'un mélange de 3 isotopes : 12C (représentant environ 98,892 %), 12C (représentant environ 1,108 %) et 14C (présent à l'état de traces : 1,2.1040 %). Dans un organisme vivant, le rapport 14C/12C est maintenu constant par le métabolisme car le carbone est continuellement échangé avec l'environnement extérieur. La proportion de 14C étant constante dans l'atmosphère, il en est de même dans l'organisme, tant qu'il est vivant, puisqu'il absorbe ce 14C au même titre que le 12C ambiant. Le rapport moyen de 14C/12C dans un organisme vivant est égal à 1,2.1042. Le 12C est stable, c'est-à-dire que le nombre d'atomes de 12C dans un échantillon donné est constant au cours du temps. Le 14C, en revanche est radioactif et le nombre d'atomes de 14C dans un échantillon décroît au cours du temps (t) selon la loi : n = no exp(-at), dans laquelle : - no est le nombre de 14C à l'origine (à la mort de la créature, animal ou plante), - n est le nombre d'atomes 14C restant au bout du temps t, - a représente la constante de désintégration (ou constante radioactive) ; a est reliée à la demi-vie. La demi-vie est la durée au bout de laquelle un nombre quelconque de noyaux radioactifs ou de particules instables d'une espèce donnée, est réduit de moitié par désintégration. La demi-vie du carbone 14 vaut 5730 ans. Compte tenu de la demi- vie du carbone 14, la teneur en carbone 14 est sensiblement constante depuis l'extraction des matières premières renouvelables, jusqu'à la fabrication des composés, en particulier des monomères selon l'invention et même jusqu'à la fin de leur utilisation. Par conséquent, la présence de carbone 14 dans un matériau, et ce quelle qu'en soit la quantité, donne une indication sur l'origine des molécules le constituant, à savoir qu'elles sont bio-sourcées, c'est-à-dire qu'elles proviennent de matières premières renouvelables et non de matériaux fossiles. Cette quantité en masse de carbone organique bio-sourcé, i.e. issu de matières premières renouvelables par rapport à la masse totale de carbone peut être mesurée par détermination de la teneur en carbone 14 selon l'une des méthodes décrites dans la norme ASTM D6866-06 (Standard Test Methods for Determining the Biobased Content of Natural Range Materials Using Radiocarbon and Isotope Ratio Mass Spectrometry Analysis). Cette norme ASTM D6866-06 comporte trois méthodes de mesure de carbone organique issu de matières premières renouvelables (biobased carbon en anglais). Par conséquent, la présence de carbone 14 dans un matériau, et ce quelle qu'en soit la quantité, donne une indication sur l'origine des molécules le constituant, à savoir qu'une certaine fraction provient de matières premières renouvelables et non de matériaux fossiles. Les mesures effectuées par les méthodes décrites dans la norme ASTM D6866-06, notamment par spectrométrie de masse ou par spectrométrie à scintillation liquide, permettent ainsi de distinguer les monomères ou les réactifs de départs issus de matières renouvelables des monomères ou réactifs issus de matériaux fossiles. Ces mesures peuvent être utilisées comme test pour identifier l'origine des composés. Pour l'obtention de composés esters de formule (I) (X=COOR3 et R3 est un alkyle), la synthèse commence avantageusement par une étape d'estérification de la fonction acide carboxylique de l'acide gras correspondant. El Obtention des composés (I) avec Y=N3 : Selon une première variante, lorsque Y représente N3 dans la formule (I), le composé (I) est obtenu par un procédé comportant au moins une étape de transformation d'un mésyle en azoture par des moyens bien connus de l'homme du métier, notamment par traitement par NaN3 suivant le schéma 1 ci-dessous : ?I-13 0=S=0 0 Y R1 -C -R2- (CH2)y-X' R1 -C -R2- (CH2)y -X Y=N3 H (II) (I) Schéma 1 Dans ce schéma, y = 0, 1, lorsque X représente COOR3, X' représente également COOR3 ; lorsque X représente CN, X' représente également CN et lorsque X représente N3, X' représente -0S02CH3. Selon une seconde variante, lorsque Y représente N3 dans la formule (I), le composé (I) est obtenu par un procédé comportant au moins une étape de transformation d'un alcool en azoture par des moyens bien connus de l'homme du métier, notamment par traitement par un azoture de diphénylphosphoryle en présence de 1,8-diazabicyclo[5.4.0]undéc-7-ène suivant le schéma 2 ci-dessous : OH Y R1 -C -R2- (CH2)y-X" R1 - - R2- (C H2)y -X H (III) (I) Schéma 2 Dans ce schéma, y = 0, 1, lorsque X représente COOR3, X" représente également COOR3 ; lorsque X représente CN, X" représente également CN et lorsque X représente N3, X" représente N3. El Obtention des composés (I) avec Y=CN : Lorsque Y représente CN dans la formule (I), le composé (I) est avantageusement obtenu par un procédé comportant au moins une étape de transformation d'une double liaison -CH=CH- en -CHCN-CH2- par des moyens bien connus de l'homme du métier, notamment par traitement par de l'acide cyanhydrique suivant le schéma 3 ci-dessous : Y=N3 R'.n.C.I=ECI-R(CH2)y-X"' CN (IV) R'1-F2 C1-191-R'(CH2)y - X (Ii) CN R'1-191-F2 C1-R'F(CH2)y-X (Iii) Schéma 3 Dans ce schéma, y = 0, 1, soit R'l représente R1 et CH2-R'2 représente R2 ou CH2-R'l représente R1 et R'2 représente R2 ; en outre, lorsque X représente COOR3, X"' représente également COOR3 ; lorsque X représente CN, X"' représente également CN et lorsque X représente N3, X"' représente N3. En outre, selon une variante de l'invention, cette étape de procédé peut être mise en oeuvre avec X'"= NH2 et alors on obtient un produit répondant à la formule (I) avec X=NH2. Cette voie de synthèse aboutit à un mélange de deux composés (Ii) et (Iii) répondant tous deux à la formule (I), ayant les mêmes fonctionnalités et le même nombre d'atomes de carbone, mais la substitution par un groupement nitrile est présente sur deux carbones adjacents. Selon une variante, lorsque Y représente CN dans la formule (I), le composé (I) est obtenu par un procédé comportant au moins une étape de transformation d'un mésyle en nitrile par des moyens bien connus de l'homme du métier, notamment par traitement par KCN suivant le schéma 4 ci-dessous : ?I-13 0=S=0 0 Y R1 -C -R2- (CH2)y- X' R1 -C -R2- (CH2)y- X Y=CN H H (II) (I) Schéma 4 Dans ce schéma, y = 0, 1, lorsque X représente COOR3, X' représente également COOR3 ; lorsque X représente CN, X' représente également CN ou OSO2CH3 et lorsque X représente N3, X' représente N3. D Obtention des composés (II) : De façon connue, le composé (II) comprenant un groupement - OSO2CH3 peut être obtenu à partir de l'alcool correspondant (III) par des moyens bien connus de l'homme du métier, notamment par traitement par un halogénure de mésyle, en particulier par le chlorure de mésyle, suivant le schéma 5 ci-dessous : 1-13 0=S=0 OH 0 R1--R2-(CH2)y- X" R -R2-(CH2)y - X' H H2 (III) (II) Schéma 5 Dans ce schéma y = 0, 1, lorsque X' représente COOR3, X" représente également COOR3 ; lorsque X' représente CN, X" représente également CN et lorsque X' représente -0S02CH3, X" représente OH. Avantageusement, dans le schéma ci-dessus X' représente COOR3 ou - OSO2CH3. El Obtention des composés (III) : La fonction OH dans le composé (III) peut être la fonction OH déjà présente dans l'acide gras utilisé comme matière première, comme par exemple dans l'acide jalapinolique C16 :0 (11-0H), l'acide ricinoléïque C18 :1 (9Z, 12-OH), l'acide strophantus C18 : (12Z, 9-OH), l'acide coriolique C18 :2 (9Z, 11E, 13-OH), l'acide avénoléïque C18 :2 (9Z, 12Z, 15-OH), l'acide densipolique C18 :2 (9Z, 15Z, 12-OH), l'acide 13-dimorphécolique C18 :2 (10E, 12E, 9-OH), l'acide a-dimorphécolique C18 :2 (10E, 12Z, 9-OH), l'acide auricolique C20 :2 (11Z, 17Z, 14-OH), l'acide isanolique C18 :1 (17, 8-OH). Pour obtenir un composé (III) à partir d'un acide gras insaturé hydroxylé, on peut réduire la ou les doubles liaisons de l'acide gras de façon à obtenir un acide gras saturé hydroxylé. Cette étape est illustrée sur le schéma 6 ci-dessous dans le cas de l'acide ricinoléïque et de ses éventuels esters, R3 ayant la même définition que dans la formule (I) : OH OH COOR3 COOR3 Schéma 6 Cette réduction peut être faite par des moyens bien connus de l'homme du métier comme par exemple par hydrogénation catalytique. Selon une variante, on peut également utiliser comme produit de départ un acide gras époxydé, comme l'acide vernolique C18 :1 (9Z, 12,13-0), l'acide coronarique C18 :1 (12Z, 9,10-0), l'acide alchornique C20 :1 (11Z, 14,15-0). Ces acides aminés présentent la particularité de comporter un cycle époxy qui peut être ouvert pour donner un mélange de deux acides gras hydroxyles suivant le schéma 7 ci-dessous qui illustre le cas particulier de l'acide vernolique. COOR3 OH OH COOR3 COOR3 COOR3 COOR3 OH OH Schéma 7 Selon ce schéma, le groupement époxyde est réduit, par exemple par traitement par un hydrure pour conduire à deux alcools qui ne diffèrent que par la position de la fonction hydroxyle. La double liaison peut ensuite elle aussi être réduite. Selon une autre variante, on peut préparer un composé de formule (III) comportant une fonction OH en utilisant comme produit de départ l'un quelconque des acides gras mono-insaturés dont la liste a été donnée ci-dessus et suivant le schéma 8 ci-dessous : R'COOR3 /0\ (IV) H H R'COOR3 (V) O OH OH F.EC-C-FFCOOR3 F1-C-C-R'COOR3 H2 H H H2 Schéma 8 Selon ce schéma de synthèse, la double liaison du composé (IV) est époxydée, par exemple par traitement par de l'acide m-chloroperoxybenzoïque, pour donner un composé (V) qui est ensuite réduit, par exemple par traitement par un hydrure pour conduire à deux alcools (Mi) et (IIIii) répondant tous deux à la formule (III) et qui ne diffèrent que par la position de la fonction hydroxyle. El Préparation des composés (III) avec les fonctions X" = CN, X" = N3 et X" = OH : Comme illustré sur le schéma 9 ci-dessous, à partir d'un composé (Ma) hydroxy acide ou hydroxyester (X"=COOR3 dans (III)) dont la synthèse a été décrite ci-dessus (schémas 6, 7 et 8), on peut obtenir un composé (IIIb) avec X"=OH par réduction, par exemple par traitement par un hydrure. Le diol (IIIb) peut ensuite être dimésylé en composé (IIa), par exemple par traitement par du chlorure de mésyle. Le di-mésyle (IIa) peut enfin être transformé en diazoture (Ia) en suivant par exemple la méthode du schéma 1. Alternativement, le di-mésyle (IIa) peut être transformé en nitrile en extrémité de chaine par exemple par traitement par KCN pour obtenir le composé (IIb) puis la seconde fonction mésyle peut être transformée en azoture par exemple par traitement par l'azoture de sodium pour donner le composé (Ib). OH R1 C R2 COOR3 H (111a) OH R1 C R2 CH2 OH H2 (111b) N3 C R2 CH2 N3 H (la) N3 R1 C R2-CH2 CN H SO2CH3 O R1 CH R2-CH2 - -SO2CH3 (11a) SO2CH3 0 R1 CH R2 CH2- CN (lb) (11b) Schéma 9 El Variante pour l'obtention des composés (I) avec Y = N3 : Comme illustré sur le schéma 10 ci-dessous, à partir d'un composé acide gras ou ester d'acide gras insaturé (IV), on obtient un époxy (V) dont la synthèse a été décrite ci-dessus (schéma 8). Ce composé peut être transformé en azoture alpha hydroxyle (Ic) par traitement par de l'azoture de sodium. Le composé (Ic) peut ensuite être transformé en aziridine (I') par traitement par de la triphénylphosphine monosulfonée TPPMS. o / \ R' -C=C -R' -COOR3 R' -C -C-R'-COOR3 1 H H 2 1 H H 2 (1\1) (v) H N OH N \ 1 13 R' - C-C -R' 2 -COOR3 R' -C-C -R' 2 -COOR3 1 H H 1 H H (I') (IC) Schéma 10 Dans tous les schémas de synthèse ci-dessus, les variables R1 et R2, X et Y ont la même définition que dans la formule (I) ci-dessous, sauf mention spécifique. - Utilisation des composés de formule (I) pour produire des diamines, des amino acides, des amino esters et des diacides dérivés d'acides gras : Comme cela a été exposé ci-dessus, les composés de formule (I) sont utiles pour accéder à des composés diamines et amino acides par des voies de synthèse simples à mettre en oeuvre, facilement industrialisables et présentant de bons rendements. En effet par réduction des fonctions nitrile et azoture des composés (I) on obtient des fonctions amines. Par exemple on peut utiliser un traitement par hydrogénation catalytique. Les différentes variantes de cette étape, correspondant aux différentes variantes que représentent les variables X et Y sont illustrées sur le schéma 11 ci-dessous : 1 N3 R1-CH-R2-(CH2)y - COOR, (I) N3 R1-CH-R2-(CH2)Y-N3 (I) N3 R1-CH-R2-(CH2)y-CN (I) CN R1- ICH-R2-(CH2)y-COOR, (I) IN R1- CH-R2-(CH2)y-N3 (I) IN R1- CH-R2-(CH2)y-CN (I) Schéma 11 NH2 R1- ICH-R2-(CH2)y - COOR, (VI) NH2 R1- CH-R2-(CH2)y- NH2 (VII) NH2 ICH-R2-(CH2)y-CH2-NH2 (VII') CH2-NH2 R1- CH-R2-(CH2)y-COOR, (VI) CH2-NH2 R1-R2-(CH2)y-NH2 (VII) CH2-NH2 R1- CH-R2- (C1-12)y-CHNI-12 (VII') Selon une variante qui a déjà été en partie illustrée sur le schéma 10, et qui est représentée sur le schéma 12 ci-dessous l'azoture (Ic) peut être transformé en aziridine (I') qui est ensuite réduit, par exemple par hydrogénation catalytique, en un mélange de deux amines de formule (VI). H OH N3 /N\ I I H H R'COOR3 HH R'COOR3 NH2 H H R'COOR3 2 (VI) NH2 F1-C FCOOR3 H2 H (VI) Schéma 12 Selon une autre variante illustrée sur le schéma 13 ci-dessous, on peut obtenir par une voie de synthèse analogue aux précédentes des acides aminés ramifiés de formule (VIII) : CN COOH R1- -R2 -(CH2)y- NH2 (X) Schéma 13 En particulier, comme illustré sur le schéma 13 bis, on peut obtenir des mélanges de composés (Villa) et (VIIIb) : R1- CH-R2- (CH2)y- NH2 y=0, 1, 2 (VIII) R', COOH R', R'2CH2OH (IV) R', R'2 CH2OSO2CH3 (IV") (IV) CN R,-C-C-RF(CH2)2NH2 H H2 (VIll'a) R', R'2(CH2)2NH2 (IV"') R',R'2CH2CN (IV"') (CH2)2NH2 H2 CN COOH R1 H C-C-R'F(CH2)2NH2 (Villa) 2 (CH2)2NH2 (V111b) H2 COOH Schéma 13 bis Selon cette variante, l'acide insaturé (IV) est réduit en alcool insaturé (IV'). Ce dernier est mésylé en (IV") puis une fonction CN est introduite en extrémité de chaîne pour donner (IV"') et celle-ci est réduite en NH2 (IV""). Enfin, une fonction CN est introduite sur les carbones de la double liaison pour conduire au mélange de (VIII' a) et (VIII'b) qui est hydrolysé en mélange de (Villa) et (VIIIb). Selon une autre variante illustrée sur le schéma 14 ci-dessous, certains composés (I) peuvent être hydrolysés pour conduire à des di-acides (IX) par exemple par traitement par un acide fort comme de l'acide sulfurique : CN COOH R1- -R2-(CH2)y - X (I) R1 -bH-R2-(CH2)y - COOH (IX) Schéma 14 Sur ce schéma y = 0, 1 X représente CN ou COOH. - Nouvelles diamines dérivées d'acides gras : Parmi les composés diamine d'acide gras qui ont été obtenus par le procédé décrit ci-dessus, de nombreux composés sont nouveaux. Ceux-ci constituent un autre objet de l'invention. L'invention a donc encore pour objet les diamines de formule (VII) ci- dessous : iCH2)x-NH2 R1-CH-R2-(CH2)y- NH2 (VII) Dans laquelle R1 représente un groupement alkyle, saturé ou insaturé, comprenant un nombre n entier d'atomes de carbone, R2 représente un groupement alcane di-yle, saturé ou insaturé, comprenant un nombre entier p d'atomes de carbone, 3 L'invention donne encore notamment accès aux diamines (VII) décrites ci-dessus dans lesquels x=0, y=2, R'1 et R'2 sont linéaires et saturés, et (n', p') représente (5, 9), (10, 6), (6, 10), (9, 7), (5, 11), (3, 13), (6, 12). L'invention donne encore notamment accès aux diamines (VII) décrites ci-dessus dans lesquels x=0, y=2, R'l et R'2 sont linéaires et R'l est insaturé, R'2 est saturé et (n', p') représente (10, 6), (9, 7), ou R'l est saturé, R'2 est insaturé et (n', p') représente (6, 10), (5, 11), (3, 13), (6, 10), (6, 12), ou R'l est insaturé, R'2 est insaturé et (n', p') représente (6, 10), (6, 12). En particulier l'invention a pour objet des mélanges de diamines de formules (VIIa) et (VIIb) : FH2)x-NH2 fCH2)X-N H2 R'1-C -CH-F2-(CH2)y -NH2 R'1- CH-C (CH2)y- NH2 I-12 (VIIa) (VIIb) I b) H2 I a) Ces mélanges de diamines sont obtenus en quantités molaires sensiblement équivalentes de (VIIa) et (VIIb) par certains des procédés de synthèse décrits ci-dessus, notamment par époxydation de la double liaison d'un acide gras mono insaturé. Dans les formules (VIIa) et (VIIb), R'1 représente un groupement alkyle, saturé ou insaturé, comprenant un nombre n' entier d'atomes de carbone, R'2 représente un groupement alcane di-yle, saturé ou insaturé, comprenant un nombre entier p' d'atomes de carbone, 3 De façon avantageuse, à partir des acides gras mono-insaturés mentionnés ci-dessus, l'invention donne accès aux mélanges de diamines (VIIa) et (VIIb) décrits ci-dessus dans lesquels x=0, y=1, R'l et R'2 sont linéaires et saturés et (n', p') représente (6, 9), (11, 4), (10, 7), (14, 3), (8, 11), (10, 9), (8, 13). L'invention donne encore accès aux mélanges de diamines (VIIa) et (VIIb) décrits ci-dessus dans lesquels x=0, y=2, R'l et R'2 sont linéaires et saturés, et (n', p') représente (2, 7), (4, 7), (6, 7), (6, 9), (8, 7), (11, 4), (10, 7), (14, 3), (8, 11), (10, 9), (8, 13). L'invention donne encore accès aux mélanges de diamines (VIIa) et (VIIb) décrits ci-dessus dans lesquels x=1, y=1, R'l et R'2 sont linéaires et saturés, et (n', p') représente (2, 6), (4, 6), (6, 6), (6, 8), (11, 3), (10, 6), (14, 2), (8, 10), (10, 8), (8, 12). L'invention donne encore accès aux mélanges de diamines (VIIa) et (VIIb) décrits ci-dessus dans lesquels x=1, y=2, R'l et R'2 sont linéaires et saturés, et (n', p') représente (2, 6), (4, 6), (6, 6), (6, 8), (8, 6), (11, 3), (10, 6), (14, 2), (8, 10), (10, 8), (8, 12). De façon avantageuse, à partir des acides gras époxydés mentionnés ci- dessus, l'invention donne accès aux mélanges de diamines (VIIa) et (VIIb) décrits ci-dessus dans lesquels x=0, y=1, R' 1 et R'2 sont linéaires et saturés, et (n', p') représente (5, 10), (5, 12). L'invention donne encore accès aux mélanges de diamines (VIIa) et (VIIb) décrits ci-dessus dans lesquels x=0, y=1, R'l et R'2 sont linéaires et R'l est insaturé, R'2 est saturé et (n', p') représente (8, 7), R'l est saturé, R'2 est insaturé et (n', p') représente (5, 10), (5, 12). L'invention donne encore accès aux mélanges de diamines (VIIa) et (VIIb) décrits ci- dessus dans lesquels x=0, y=2, R'1 et R'2 sont linéaires et saturés, et (n', p') représente (8, 7), (5, 10), (5, 12). L'invention donne encore accès aux mélanges de diamines (VIIa) et (VIIb) décrits ci-dessus dans lesquels x=0, y=2, R'1 et R'2 sont linéaires et R'l est insaturé, R'2 est saturé et (n', p') représente (8, 7), R'l est saturé, R'2 est insaturé et (n', p') représente (5, 10), (5, 12). - Nouveaux amino acides dérivés d'acides gras : Parmi les composés acides aminés d'acide gras qui ont été obtenus par le procédé décrit ci-dessus, de nombreux composés sont nouveaux. Ceux-ci constituent un autre objet de l'invention. L'invention a donc encore pour objet les acides aminés de formule (VI) ci-dessous : iCH2)x-NH2 R1 -CH-R2-(CH2)y -COOH (VI) Dans laquelle R1 représente un groupement alkyle, saturé ou insaturé, comprenant un nombre n entier d'atomes de carbone, R2 représente un groupement alkyle, saturé ou insaturé, comprenant un nombre entier p d'atomes de carbone, 3 En particulier l'invention a pour objet des mélanges d'acides aminés de formules (VIa) et (VIb) : FH2)X-NH2 fCH2)X-NH2 R'CH-C-R(C1-12)Y-COOH I-12 (VIa) (Vlb) Ces mélanges d'acides aminés sont obtenus en quantités molaires sensiblement équivalentes de (VIa) et (VIb) par certains des procédés de synthèse décrits ci-dessus, notamment par époxydation de la double liaison d'un acide gras mono insaturé. Dans les formules (VIa) et (VIb), R'l représente un groupement alkyle, saturé ou insaturé, comprenant un nombre n' entier d'atomes de carbone, R'2 représente un groupement alkyle, saturé ou insaturé, comprenant un nombre entier p' d'atomes de carbone, 3 En particulier l'invention a pour objet des mélanges de diacides de formules (IXa) et (IXb) : COOH COOH R'1-C-CIR'2-(C1-12)Y-COOH R'CH-C-R'(CH2)y-COOH 2 (IXa) (IXb) Ces mélanges d'acides aminés sont obtenus en quantités molaires sensiblement équivalentes de (IXa) et (IXb) par certains des procédés de synthèse décrits ci-dessus, notamment par époxydation de la double liaison d'un acide gras mono insaturé. Dans les formules (IXa) et (IXb), R'l représente un groupement alkyle, saturé ou insaturé, comprenant un nombre n' entier d'atomes de carbone, R'2 représente un groupement alkyle, saturé ou insaturé, comprenant un nombre entier p' d'atomes de carbone, 3 De façon avantageuse, à partir des acides gras mono-insaturés mentionnés ci-dessus, l'invention donne notamment accès aux mélanges de diacides (IXa) et dans (IXb) décrits ci-dessus dans lesquels y=0, R'1 et R'2 sont linéaires et (n', p') représente (4, 7), (6, 7), (6, 9), (11, 4), (14, 3), (8, 11), (10, 9), (8, 13), ou y=1, R'l et R'2 sont linéaires et (n', p') représente (4, 7), (6, 9), (8, 7), (11, 4), (10, 7), (14, 3), (8, 11), (10, 9), (8, 13). -Utilisation des composés (I), (VI), (VII), (VIII), (IX), des mélanges de (VIa) et (VIb), des mélanges de (VIIa) et (VIIb), des mélanges de (Villa) et (VIIIb), des mélanges de (IXa) et (IXb) pour la synthèse de polymères. De façon avantageuse, l'invention concerne des polymères préparés à partir de monomères dont au moins 20% en masse sont obtenus à partir de matériaux d'origine renouvelable selon la norme ASTM D6866-06. Encore mieux ces polymères sont préparés à partir de monomères dont au moins 30% en masse sont obtenus à partir de matériaux d'origine renouvelable selon la norme ASTM D6866-06, préférentiellement au moins 40%, et encore mieux au moins 50%. L'invention concerne en particulier des polymères préparés à partir de monomères (I), (VI), (VII), (VIII), (IX), des mélanges de (VIa) et (VIb), des mélanges de (VIIa) et (VIIb), des mélanges de (Villa) et (VIIIb), des mélanges de (IXa) et (IXb) qui onté été décrits ci-dessus. Elle concerne les polymères préparés à partir des monomères de formules générales telles qu'elles ont été décrites ci-dessus mais également leurs variantes préférées qui ont été décrites de façon détaillée pour chaque famille de monomère ci-dessus. ^ Utilisation des composés (I) pour la synthèse de polymères : Les composés de formule (I) représentés ci-dessous : 10 Y R1 - CH-R2-(CH2)y -X (I) Dans laquelle 15 R1 représente un groupement alkyle saturé ou insaturé comprenant un nombre n entier d'atomes de carbone, R2 représente un groupement alkyle saturé ou insaturé comprenant un nombre entier p d'atomes de carbone, Y est choisi parmi le groupe formé par N3, CN 20 X est choisi parmi le groupe formé par N3, CN, COOR3 y représente 0, 1 3 L'invention a encore pour objet des copolymères à blocs résultant de la réaction entre un monomère de formule (I) tel que défini ci-dessus avec X=Y=N3 et un composé porteur de groupement alcyne ou nitrile. Les composés (I) avec X=Y=N3 peuvent encore être employés comme réticulants dans des polymères tels que des polymères porteurs de fonctions alcyne, alcène, nitrile ou vinyle. L'invention a encore pour objet une composition de résine comprenant au moins un polymère ou un copolymère et comprenant au moins un composé (I) avec X=Y=N3 comme agent réticulant. L'invention a encore pour objet des kits de préparation de résine comprenant d'une part au moins une composition à base d'un polymère ou un copolymère, susceptible d'être réticulé par un diazoture, et d'autre part au moins un composé (I) avec X=Y=N3, la composition à base de polymère et le diazoture étant dans un conditionnement adapté pour empêcher la réaction de réticulation entre le polymère et l'agent réticulant de se produire sans intervention d'un opérateur. Un tel kit permet de préparer une résine durcissable, la première et la seconde compositions étant mélangées juste avant emploi. - Selon une seconde variante préférée X=Y=CN, ces composés (I) peuvent être utilisés en combinaison avec des monomères diol ou diamine pour synthétiser des polyamides selon réaction de Ritter. On peut se reporter à Synthesis of polyamides from p-Xylylene glycol and dinitriles, Lakouraj M.M., Mokhtary M., J. Polym. Res., 16(6), 681 (2009) et à Synthesis of poly(ether amide)s from p-xylylene glycol and bis(ether nitrile)s, Lakouraj M.M., Mokhtary M., Polym. Int., 58, 1167 (2009) qui décrivent la synthèse de polymères de ce type. De nombreux monomères diols et diamines sont connus et disponibles commercialement. On peut évidemment utiliser des diamines biosourcées telles que les diamines de l'invention. L'invention a encore pour objet un copolymère de type polyamide résultant de la réaction entre un monomère de formule (I) telle que définie ci-dessus avec X=Y=CN et un diol. L'invention a encore pour objet un copolymère de type polyamide résultant de la réaction entre un monomère de formule (I) telle que définie ci-dessus avec X=Y=CN et une diamine.35 Les composés (I) avec X=Y=CN peuvent encore être employés comme réticulants dans des polymères tels que des polymères porteurs de fonctions alcyne, alcène, nitrile ou vinyle. On peut notamment se reporter à la publication Heat-resistant aromatic S-triazine-containing ring-chain polymers based on bis(ether nitrile)s: Synthesis and properties, Guipeng Y., Cheng L., Jinyan W., Xiuping L., Xigao J., Polym. Degrad. Stab. 95, 2445 (2010) qui décrivent la synthèse de thermodurcissables par cette méthode. - Selon une autre variante préférée, les composés (I) avec X=CN et Y=N3 ou X=N3 et Y=CN peuvent être utilisés en combinaison avec des polymères fonctionnels pour conduire à des copolymères greffés, ou être utilisés en tant qu'agent de modification de surface par greffage sur des surfaces fonctionnelles. On peut se reporter à la publication Click chemistry in polymer and material science : an update, Binder W.H., Sachsenhofer R., Macromol. Rapid Commun., 29, 952 (2008). Les composés (I) avec X=CN et Y=N3 ou X=N3 et Y=CN peuvent également s'autopolymériser par click-addition. L'invention a encore pour objet un polymère résultant d'une telle réaction. ^ Utilisation des composés (VI) et (VIII), pour la synthèse de polymères : Les acides aminés nouveaux de formule (VI) et (VIII) qui ont été décrits ci-dessus peuvent être utilisés pour la synthèse de polymères, en particulier la synthèse de polyamides. Ces monomères peuvent être employés de façon connue pour réaliser la synthèse de polyamides par autocondensation. Ils peuvent également être employés dans la synthèse de copolymères de type polyamide par condensation en présence de monomères diamines et diacides ou d'aminoacides. L'invention a encore pour objet tout polymère ou copolymère de type polyamide obtenu à partir d'au moins un monomère acide aminé nouveau de formule (VI) ou de formule (VIII) tel que ceux qui ont été décrits ci-dessus. L'invention a encore pour objet tout polymère ou copolymère de type polyamide obtenu à partir des mélanges de monomères acides aminés nouveau de formule (VIa) et (VIb) tels que ceux qui ont été décrits ci-dessus. L'invention a encore pour objet tout polymère ou copolymère de type polyamide obtenu à partir des mélanges de monomères acides aminés nouveaux de formule (Villa) et (VIIIb) tels que ceux qui ont été décrits ci-dessus. Les acides aminés nouveaux de formule (VI) et (VIII) qui ont été décrits ci-dessus peuvent être utilisés pour la synthèse de pseudo protéines par l'incorporation d'un ou plusieurs de ces acides aminés dans une séquence protéique naturelle ou de synthèse, à l'aide de toute technique connue de l'homme du métier. ^ Utilisation des composés (VII), pour la synthèse de polymères : Les diamines nouvelles de formule (VII) qui ont été décrites ci-dessus peuvent être utilisées pour la synthèse de polymères, en particulier la synthèse de polyamides. Ces monomères peuvent être employés de façon connue pour réaliser la synthèse de polyamides par condensation avec des diacides. Ils peuvent également être employés dans la synthèse de copolymères de type polyamide en présence d'autres monomères diamines. L'invention a encore pour objet tout polymère ou copolymère de type polyamide obtenu à partir d'au moins un monomère diaminé nouveau de formule (VII) tel que ceux qui ont été décrits ci-dessus. L'invention a encore pour objet tout polymère ou copolymère de type polyamide obtenu à partir des mélanges de monomères diamines nouveaux de formule (VIIa) et (VIIb) tels que ceux qui ont été décrits ci-dessus. Les diamines (VII) et les mélanges (VIIa) et (VIIb) peuvent encore être employés comme réticulants dans des polymères tels que des polymères polyépoxydes ou polyisocyanates ou polyisothiocyanates. L'invention a encore pour objet une composition de résine comprenant au moins un polymère ou un copolymère et comprenant au moins une diamine (VII) ou au moins un mélange (VIIa) et (VIIb) comme agent réticulant. L'invention a encore pour objet des kits de préparation de résine comprenant d'une part au moins une composition à base d'un polymère ou un copolymère, tel qu'un polyépoxyde, susceptible d'être réticulé par une diamine, et d'autre part au moins une diamine (VII) ou au moins un mélange de diamines (VIIa) et (VIIb), la composition à base de polymère et la diamine étant dans un conditionnement adapté pour empêcher la réaction de réticulation entre le polymère et l'agent réticulant de se produire sans intervention d'un opérateur. Un tel kit permet de préparer une résine durcissable, la première et la seconde compositions étant mélangées juste avant emploi. Un tel conditionnement peut consister en un récipient comportant deux ou trois compartiments internes permettant le stockage séparé de chacun des composants. Il peut être prévu un moyen permettant la mise en contact des contenus des différents compartiments de façon à initier la réticulation dans le récipient. On peut aussi prévoir un kit consistant en deux ou trois flacons distincts associés dans un même emballage et comportant chacun les quantités adaptées de chaque produit pour la préparation de la résine thermodurcissable, de façon à éviter à l'utilisateur des opérations de pesée et/ou de dosage. ^ Utilisation des composés (IX), pour la synthèse de polymères : Les diacides nouveaux de formule (IX) qui ont été décrits ci-dessus peuvent être utilisés pour la synthèse de polymères, en particulier la synthèse de polyamides. Ces monomères peuvent être employés de façon connue pour réaliser la synthèse de polyamides par condensation avec des diamines ou pour la synthèse de polyesters par condensation avec des diols. L'invention a encore pour objet tout polymère ou copolymère obtenu à partir d'au moins un monomère diacide nouveau de formule (IX) tel que ceux qui ont été décrits ci-dessus. L'invention a encore pour objet tout polymère ou copolymère obtenu à partir des mélanges de monomères diacides nouveaux de formule (IXa) et (IXb) tels que ceux qui ont été décrits ci-dessus. Les diacides (IX) et les mélanges de (IXa) et (IXb) peuvent encore être employés comme réticulants dans des polymères tels que des polymères de type polyamine ou polyol. L'invention a encore pour objet une composition de résine comprenant au moins un polymère ou un copolymère et comprenant au moins un diacide (IX) ou au moins un mélange de (IXa) et (IXb) comme agent réticulant. L'invention a encore pour objet des kits de préparation de résine comprenant d'une part au moins une composition à base d'un polymère ou un copolymère, tel qu'un polyépoxyde, susceptible d'être réticulé par une diamine, et d'autre part au moins un diacide (IX) ou au moins un mélange de diacides (IXa) et (IXb), la composition à base de polymère et le diacide étant dans un conditionnement adapté pour empêcher la réaction de réticulation entre le polymère et l'agent réticulant de se produire sans intervention d'un opérateur. Un tel kit permet de préparer une résine durcissable, la première et la seconde compositions étant mélangées juste avant emploi. Un tel conditionnement est identique à ceux décrits ci-dessus pour les autres associations de polymère et de réticulant. Les molécules biosourcées qui ont été décrites ci-dessus, en particulier les molécules (I), (VI), (VII), (VIII), (IX) et leurs variantes les mélanges (VIa) et (VIb) ainsi que les mélanges (VIIa) et (VIIb), les mélanges (Villa) et (VIIIb), les mélanges (IXa) et (IXb), présentent des ramifications qui peuvent permettre de moduler les propriétés thermiques des polymères dans lesquelles elles sont incorporées, en particulier les polyamides, en diminuant leur taux de cristallinité, et de faire varier les propriétés mécaniques de ces polymères en jouant le rôle de plastifiant interne (espaceur de chaîne), permettant par exemple, d'améliorer la souplesse des matériaux. Ces molécules peuvent également renfermer des insaturations qui constituent des sites privilégiés pour l'établissement de liaisons chimiques entre chaînes (réticulation), permettant ainsi d'améliorer la résistance chimique et/ou mécanique des matériaux obtenus. Ces monomères constituent une alternative aux dérivés de type diamine, diacide et aminoacide issus des ressources fossiles. Ils permettent par ailleurs une valorisation des huiles végétales dans le domaine des matériaux plastiques. Ces monomères ramifiés permettent de jouer sur la cristallinité des polymères qu'ils constituent et de modifier notamment les propriétés thermiques. Ainsi, par exemple, les polyamides ramifiés présentent des températures de fusion qui peuvent être très inférieures à leurs équivalents linéaires. Ceci permet d'envisager des procédés de mise en oeuvre de ces polyamides à basse température, ce qui n'est pas possible actuellement du fait des températures de fusion généralement élevées des polyamides présents sur le marché et limite leur application sur des supports sensibles aux hautes températures (matières plastiques, bois ...). Comparé aux additifs classiquement incorporés dans les polymères dans ce but, ces plastifiants ont l'avantage d'être chimiquement liés aux chaînes de polymère et donc d'offrir une bonne stabilité dans le temps au matériau. Figures : Figure 1: Schéma de synthèse n°15 Synthèse de la 1-hexyl- dodécane-1,12-diamine (5) Figure 2: Schéma de synthèse n°16 Synthèse de la 1-hexyl- dodécane-1,12-diamine (5) Figure 3 : Schéma de synthèse n°17 Synthèse de la 1-hexyl-tridécane1,13-diamine (19) Figure 4: Schéma de synthèse n°18 Synthèse de la 1-octyltétradécane-1,14-diamine ou de la 1-nonyl-tridécane-1,13-diamine (28) Figure 5 : Schéma de synthèse n°19 Synthèse de l'acide 13-amino-1- nonyl-tridécanoïque ou de l'acide 14-amino-1-octyl-tétradécanoïque (31) Figure 6: Schéma de synthèse n°20 Synthèse de la 1-octyl- hexadécane-1,16-diamine ou de la 1-nonyl-pentadécane-1,15-diamine (36) et de l'acide 15-amino-2-nonyl-pentadécanoïque ou de l'acide 16-amino-2-octyl- hexadécanoïque (39) Figure 7 : Schéma de synthèse n°21 Synthèse de l'acide 14-amino-2- nonyl-tétradécanoïque ou de l'acide 15-amino-2-octyl-pentadécanoïque (44), de la 2- octyl-pentadécane-1,15-diamine ou de la 2-nonyl-tétradécane-1,15-diamine (46), et de l'acide 14-amino-13-nonyl-tétradécanoïque ou de l'acide 15-amino-14-octyl- pentadécanoïque (48) Figure 8 : Schéma de synthèse n°22 Synthèse de la 1-hexyl-dodéc-3- ène-1,12-diamine (10) Figure 9 : Schéma de synthèse n°23 Synthèse du 12-amino-12-hexyl- dodéc-9-ènoate de méthyle (16) et de l'acide 12-amino-12-hexyl-dodéc-9-ènoïque (16') Figure 10 : Schéma de synthèse n°24 Synthèse de la 1-hexyl-tridéc-3- ène-1,13-diamine (22) Partie expérimentale Les schémas 15 à 24 représentés sur les figures 1 à 10 décrivent des exemples de synthèses de composés de l'invention réalisées à partir du ricinoléate de méthyle (1), de l'acide ricinoléique (1') et de l'acide érucique (23). Modes opératoires : Purification du ricinoléate de méthyle (composé 1) Le ricinoléate de méthyle (TCI Europe, >75%) est purifié par double distillation sous vide. A.S. Bailey, V.G. Kendall, P.B. Lumb, J.C. Smith, C.H. Walker ; I Chem. Soc., 1957, 3027-3032 (Beilstein 3 IV 1026, 1207) Purification de l'acide ricinoléique (composé 1') L'acide ricinoléique est obtenu par hydrolyse du ricinoléate de méthyle. Purification de l'acide érucique (composé 23) L'acide érucique (Sigma-Aldrich, 90%) est solubilisé dans un mélange acétone/eau (5/1) et recristallisé à -50°C. Le solide est récupéré par filtration et recristallisé une deuxième fois (rendement 80%). J. W. Hagemann, K.L. Mikolajczak, I.A. Wolff ; I Am. Oil Chem. Soc., 1962, 39, 196-197 (Beilstein 2 IV 1676) Mode opératoire général de la réduction avec LiA1H4 (synthèse des composés 2, 5, 7, 10, 19, 22, 25, 28, 32, 36, 38, 42 et 46) Dans un ballon bicol muni d'une agitation magnétique et d'un refrigérant, 9,6 mmol de 1, 1', 4, 6, 6', 9, 18, 21, 24, 27, 23, 35, 34, 41 ou 45 dans 50 mL de diethyléther anhydre (ou du THF anhydre dans le cas des composés 23, 24, 27, 34 et 35) sont additionnés soit à 45 mL d'une solution de LiA1H4 (1,1 g, 28,8 mmol) dans le diethyléther anhydre pour la réduction des composés 1, 1' et 6, 6', soit à 75 mL d'une solution de LiA1H4 (1,8 g, 48,4 mmol) dans le diéthyléther anhydre pour la réduction des composés 4, 9, 18 et 21 (ou du THF anhydre dans le cas des composés 23, 24, 27, 34, 35, 41 et 45). Après une agitation de 6h à température ambiante, le complexe lithioaluminate est hydrolysé. Le mélange est ensuite lavé avec une solution de NaC1 saturée. Les produits 2, 5, 7, 10, 19, 22, 25, 28, 32, 36, 38, 41 et 46 sont obtenus après séchage sur MgSO4 et évaporation de solvant. (Rendement 70-75% pour 25, 28, 32, 36, 38, 41 et 46 ; rendement 80-85% pour les autres composés). Mode opératoire général de la réaction avec le chlorure de mésyle (synthèse des composés 3, 8, 11, 11', 14, 14', 26 et 33) Dans un ballon bicol muni d'une agitation magnétique et d'un réfrigérant, les composés 2, 7, 1, 1', 6, 6', 25 ou 32 (22,7 mmol en fonctions hydroxyle) sont solubilisés dans 50 mL de diethyléther anhydre (le milieu est chauffé à 40 °C pour la solubilisation de 7) ou de THF dans le cas des composés 25 et 32). 6,0 mL de NEt3 (45,5 mmol), puis 3,9 mL (50,0 mmol) de chlorure de mésyle sont ensuite ajoutés. Après lh d'agitation à température ambiante, le milieu organique est lavé avec de l'eau. Les produits 3, 8, 11, 11', 14, 14', 26 et 33 sont obtenus après séchage sur MgSO4 et évaporation de solvant (Rendement 90%). Mode opératoire général de la réaction de substitution nucléophile des groupements mésylate par l'azoture de sodium (synthèse des composés 4, 9, 12, 12', 15, 15', 18, 21 et 27, 41) Dans un ballon bicol muni d'une agitation magnétique et d'un réfrigérant, les composés 3, 8, 11, 11', 14, 14', 17, 20, 26 et 33 (61 mmol en fonctions mésylate) sont solubilisés dans 140 mL de DMF. Puis, 97,5 mmol de NaN3 sont additionnés. Après 24h d'agitation à 75°C, le milieu organique est lavé avec 50 mL d'eau. Les produits 4, 9, 12, 12', 15, 15', 18, 21, 27 et 41 sont obtenus après extraction dans le diéthyléther (6x50 mL), séchage sur MgSO4 et évaporation de solvant (Rendement 70-90%). Mode opératoire de l'obtention de la fonction azoture à partir de la fonction alcool en une seule étape (synthèse des composés 12, 12' et 15, 15') Dans un ballon bicol, muni d'une agitation magnétique et d'un réfrigérant, les composés 6, 6' ou 1, 1' (25,6 mmol) sont solubilisés dans 40 mL de DMF. Puis, l'azoture de diphénylphosphoryle (51,2 mmol) et le 1,8-diazabicyclo[5.4.0]undéc-7- ène (56,3 mmol) sont ajoutés. Après 16h d'agitation à 100°C, le milieu organique est lavé avec 30 mL d'eau. Les produits 12, 12' et 15, 15' sont obtenus après séchage sur MgSO4, évaporation de solvant et purification sur colonne chromatographique (cyclohexane/acétate d'éthyle = 9/1). (Rendement : 60%) Mode opératoire de l'hydrogénation catalytique (synthèse des produits 5, 6, 6', 13, 13', 28 et 31) Dans un autoclave, sont introduits les composés 4, 9, 1, 1', 12, 12', 27 et 30 (9 mmol) dans 65 mL d'éthanol et le catalyseur Pd/C 5% (0,05 eq). Ensuite, l'autoclave est rempli d'hydrogène à une pression de 10 bars. Après agitation pendant 24h à température ambiante, le milieu réactionnel est filtré et le solvant évaporé pour obtenir les produits 5, 6, 6', 13, 13', 28 et 31 (Rendement 80-83%). Mode opératoire de l'hydrogénation chimique (synthèse des produits 13, 13' et 16, 16') Dans un ballon bicol muni d'une agitation magnétique et d'un réfrigérant, sont introduits les composés 12, 12' et 15, 15' (14,8 mmol) et de l'hydrazine (74,0 mmol) dans un mélange éthanol/eau (60 mL/9 mL, respectivement). Après 4h d'agitation à reflux, le catalyseur est éliminé par filtration et le solvant évaporé pour donner les produits 13, 13' et 16, 16' (Rendement : 80%). Mode opératoire de la réaction de substitution nucléophile des groupements mésylate par les ions cyanure (synthèse des produits 17, 20 et 34) Dans un ballon bicol, muni d'une agitation magnétique et d'un réfrigérant, les composés 3, 8 ou 33 (10,3 mmol en fonctions mésylate) sont solubilisés dans 96 mL de THF/DMSO (60/40). Puis, 41,2 mmol de KCN sont additionnés. Après 28h d'agitation à 40°C, le milieu organique est lavé avec 40 mL d'eau. Les produits 20, 17 et 34 sont obtenus après extraction dans le diéthyléther (6x50 mL), séchage sur MgSO4 et évaporation de solvant (Rendement : 89%). Mode opératoire de la réaction d'époxydation (synthèse du produit 24) Dans un ballon bicol muni d'une agitation magnétique et d'un réfrigérant, le composé 23 (17,7 mmol) est solubilisé dans 100 mL de dichlorométhane. Puis, 26,6 mmol d'acide m-chloroperoxybenzoïque sont ajoutés. Après 3h d'agitation à 0°C, le milieu organique est lavé avec un mélange composé de 60 mL d'une solution saturée de bicarbonate de sodium et de 6 mL d'une solution saturée de thiosulfate de sodium, puis avec de l'eau chaude. Le produit 24 est obtenu après séchage sur MgSO4 et évaporation de solvant (Rendement : 92 %). Mode opératoire de la préparation du composé 29 Dans un ballon bicol muni d'une agitation magnétique et d'un réfrigérant, le composé 24 (8,5 mmol) est solubilisé dans 145 mL d'éthanol/eau (90/10). 29,6 mmol de NaN3 et de NH4C1 sont ensuite ajoutés. Après 24h d'agitation à reflux, le milieu organique est lavé avec de l'eau. Le produit 29 est obtenu après extraction dans du diéthyléther, séchage sur MgSO4 puis évaporation de solvant (Rendement : 80 %). Mode opératoire de la préparation du composé 30 (Aziridine) Dans un ballon bicol muni d'une agitation magnétique et d'un réfrigérant, le composé 29 (8,4 mmol) est solubilisé dans 130 mL de DMF. Puis, 9,2 mmol de TPPMS sont ajoutés. Après 4h d'agitation à 75°C, le milieu organique est lavé avec de l'eau. Le produit 30 est obtenu après extraction dans du diéthyléther, séchage sur MgSO4 puis évaporation de solvant (Rendement : 88 %). Mode opératoire de l'addition de l'acide cyanhydrique sur les doubles liaisons carbone-carbone (introduction des fonctions nitriles) (synthèse des composés 35, 39, 43, 45 et 47) Dans un ballon bicol muni d'une agitation magnétique et d'un réfrigérant, le composé 34, 38, 42, 41 ou 23 (18 mmol en double liaisons carbone-carbone) est solubilisé dans 10 mL de dichloroéthane. Puis, 30 mmol d'acide cyanhydrique sont ajoutés à 0°C. Après 3h d'agitation à 0°C, le milieu organique est lavé plusieurs fois avec de l'eau. Les produits sont obtenus après séchage sur MgSO4 et évaporation de solvant (Rendement : 90 %). Mode opératoire de l'hydrolyse des nitriles en acide carboxylique (synthèse des composés 37, 40 et 44) Dans un ballon bicol muni d'une agitation magnétique et d'un réfrigérant, le composé 35, 39 ou 43 (20 mmol en nitrile) est solubilisé dans 10 mL de dichloroéthane. Puis, 100 mmol d'acide sulfurique concentré sont additionnées goutte à goutte de manière à ne pas excéder les 40°C. Après avoir ajouté 30 mL d'eau glacée, le système est chauffé à reflux pendant 2h. Le produit est ensuite obtenu à partir de la phase organique après séchage sur MgSO4 et évaporation de solvant. Mode opératoire de la préparation du composé 48 KBH4 (4,32, 80 mmol), Ni de Raney (20mmol) et 50 mL d'éthanol anhydre sont mélangés dans un ballon tricol de 100 mL et le composé 47 (20 mmol) est additionné sous agitation. Après agitation pendant lh à température ambiante, le mélange est filtré. La phase organique est évaporée et le résidu est solubilisé dans du diéthyléther puis lavé avec de l'eau. La phase organique est ensuite séchée puis évaporée et le produit 48 est obtenu après purification sur une Flash colonne en silica gel (CH2C12 / CH3OH, 15: 1) (rendement: 90%). Bien entendu, la présente invention n'est pas limitée aux exemples et au mode de réalisation décrits et représentés, mais elle est susceptible de nombreuses variantes accessibles à l'homme de l'art. REVENDICATIONS1. Composés de formule (I) représentés ci-dessous : Y R1- CH-R2-(CH2)y- X (I) Dans laquelle R1 représente un groupement alkyle saturé ou insaturé comprenant un nombre n entier d'atomes de carbone, R2 représente un groupement alcane di-yle saturé ou insaturé comprenant un nombre entier p d'atomes de carbone, Y est choisi parmi le groupe formé par N3, CN X est choisi parmi le groupe formé par N3, CN, COOR3 avec R3 choisi parmi H et un alkyle en C1-C12, y représente 0 ou 1 3 2. Composé selon la revendication 1 dans lequel l'une ou plusieurs des conditions suivantes sont vérifiées : - R3 représente H ou CH3, - R1 et R2 sont saturés, 30 - R1 et R2 sont linéaires. 3. Composé selon la revendication 1 ou selon la revendication 2 dans lequel X=Y=N3, ou X=CN et Y=N3, ou X=N3 et Y=CN, ou X=COOH et Y=N3, ou X=COOH et Y=CN, ou X=CN et Y=CN. 35 4. Procédé de synthèse d'un composé selon l'une des revendications 1 à 3, qui utilise comme produit de départ au moins un acide gras choisi parmi : l'acidelauroléïque C12 :1 (9Z), l'acide myristoléïque C14 :1 (9Z), l'acide palmitoléïque C16 :1 (9Z), l'acide vaccénique C18 :1 (11Z), l'acide oléïque C18 :1 (9Z), l'acide pétrosélinique C18 :1 (6Z), l'acide gadoléïque C20 :1 (9Z), l'acide éicosénoïque C20 :1 (5Z), l'acide érucique C22 :1 (13Z), l'acide cétoléïque C22 :1 (11Z), l'acide nervonique C24 :1 (15Z), l'acide vernolique C18 :1 (9Z, 12,13-0), l'acide ricinoléïque C18 :1 (9Z, 12-OH), l'acide strophantus C18 :1 (12Z, 9-OH), l'acide lesquérolique C20 :1 (11Z, 14-OH), l'acide coronarique C18 :1 (12Z, 9,10-0), l'acide alchornique C20 :1 (11Z, 14,15-0), l'acide transvaccénique C18 :1 (11E), l'acide élaïdique C18 :1 (9E), l'acide coriolique C18 :2 (9Z, 11E, 13-OH), l'acide avénoléïque C18 :2 (9Z, 12Z, 15-OH), l'acide densipolique C18 :2 (9Z, 15Z, 12-OH), l'acide 13-dimorphécolique C18 :2 (10E, 12E, 9-OH), l'acide a-dimorphécolique C18 :2 (10E, 12Z, 9-OH), l'acide auricolique C20 :2 (11Z, 17Z, 14-OH), l'acide isanolique C18 :1 (17, 8-OH), l'acide jalapinolique C16 :0 (11-0H) 5. Procédé de préparation de diamines d' amino acides et d' amino esters par réduction d'au moins un composés (I) selon l'une quelconque des revendications 1 à 3 suivant le schéma 11 ci-dessous :N3 R1- CH-R2-(CH2)y - COOR3 (I) N3 1 R1 -CH-R2-(CI-12)Y-N3 (I) NH2 R1 - 1CH-R2-(CH2)y - COOR3 (VI) NH2 R1 - CH-R2-(CH2)y- NH2 (VII) N3 R1- 1CH-R2-(CH2)Y-CN (I) R1 - CN IN (I) R1- CN IN (I) NH2 R1-CH-R2 -(CH2)y-CH2-NH2 (VII') CH2-NH2 R1 - CH-R2-(CH2)y-COOR3 (VI) CH2-NH2 R1 - CH-R2-(CH2)y -N 1-12 (VII) CN CH2-NH2 R1 - ICH- R2- (CH2)y-CN R1-CH-R2 - (CI-12)y -CI-1 NH2 (VII') (I) Schéma 11 6. Procédé de préparation de di-acides (IX) par hydrolyse d'au moins un composé (I) avec X = CN et Y = CN selon l'une quelconque des revendications 1 à 3 suivant le schéma 14 : CN R1- dH -R2-(CH2)y - CN (I) COOH R1 -1C1-1-R2-(CH2)y - COOH (IX) Schéma 14 7. Composés diamines de formule (VII) ci-dessous :iCH2)x-NH2 R1-CH-R2-(CH2)y- NH2 (VII) Dans laquelle R1 représente un groupement alkyle, saturé ou insaturé, comprenant un nombre n entier d'atomes de carbone, R2 représente un groupement alkyle, saturé ou insaturé, comprenant un nombre entier p d'atomes de carbone, 3 8. Mélanges de diamines de formules (VIIa) et (VIIb) : FH2)x-NH2 fCH2)X-N H2 C (CH2)y -NH2 R'1-CH -C-R'2(CH2)y- NH2 (VIIb) I b) H2 I-12 (Vila) Dans lesquelles R' 1 représente un groupement alkyle, saturé ou insaturé, comprenant un nombre n' entier d'atomes de carbone,R'2 représente un groupement alkyle, saturé ou insaturé, comprenant un nombre entier p' d'atomes de carbone, 3 9. Composés acides aminés de formule (VI) ci-dessous : iCH2)x-NH2 R1 -CH-R2-(CH2)y -COOH (VI) Dans laquelle R1 représente un groupement alkyle, saturé ou insaturé, comprenant un 20 nombre n entier d'atomes de carbone, R2 représente un groupement alkyle, saturé ou insaturé, comprenant un nombre entier p d'atomes de carbone, 3 10. Mélanges d'acides aminés de formules (VIa) et (VIb) : FI-12)X-N1-12 fCH2)X-N H2 I-12 CH -C (CI-12)Y -COOH (VIa) (VIb) Dans lesquelles R' 1 représente un groupement alkyle, saturé ou insaturé, comprenant un nombre n' entier d'atomes de carbone, R'2 représente un groupement alkyle, saturé ou insaturé, comprenant un nombre entier p' d'atomes de carbo 3 11. Composés acides aminés de formule (VIII) ci-dessous : COOH R1- 1CH-R2-(CH2)y- NH2Dans laquelle R1 représente un groupement alkyle, saturé ou insaturé, comprenant un nombre n entier d'atomes de carbone, R2 représente un groupement alkyle, saturé ou insaturé, comprenant un nombre entier p d'atomes de carbone, 3 12. Mélanges d'acides aminés de formules (Villa) et (VIIIb) : COOH COOH IR'2- (CI-12)Y- NH2 R'i-CH-C-R'(CH2)y-NH2 (V111b) I-12 (Villa) Dans laquelle R'l représente un groupement alkyle, saturé ou insaturé, comprenant un nombre n' entier d'atomes de carbone, R'2 représente un groupement alkyle, saturé ou insaturé, comprenant un nombre entier p' d'atomes de carbone, 3 13. Composés diacides d'acide gras de formule (IX) ci-dessous : COOH R1- CH-R2-(CH2)y COOH (IX) Dans laquelle R1 représente un groupement alkyle, saturé ou insaturé, comprenant un nombre n entier d'atomes de carbone, R2 représente un groupement alkyle, saturé ou insaturé, comprenant un nombre entier p d'atomes de carbone, 3 14. Mélanges de diacides de formules (IXa) et (IXb) : COOH COOH R'2-CH-COOH 2 (IXa) R'CH-C-R'-(CH2)y-COOH H 2 (1 X b) 2 Dans lesquelles R'1 représente un groupement alkyle, saturé ou insaturé, comprenant un nombre n' entier d'atomes de carbone, R'2 représente un groupement alkyle, saturé ou insaturé, comprenant un nombre entier p' d'atomes de carbone, 3 15. Polymère préparé à partir d'un ou plusieurs monomères dont un au moins est un composé selon l'une quelconque des revendications 1 à 3 et 7 à 14. 16. Polymère selon la revendication 15, résultant de la condensation ou de l'addition : - d'au moins un composé (I) selon l'une quelconque des revendications 1 à 3 avec X=Y=N3 et au moins un monomère dialcyne, ou - d'au moins un composé (I) selon l'une quelconque des revendications 1 à 3 avec X=Y=CN et au moins un monomères diol ou diamine, ou - d'au moins un composé diamine (VII) selon la revendication 7 ou d'au moins un mélange de diamines (VIIa) et (VIIb) selon la revendication 8, avec au moins un diacide, ou - d'au moins un composé diacide de formule (IX) selon la revendication 13 ou d'au moins un mélange de composés diacide de formule (IXa) et (IXb) selon la revendication 14, avec au moins une diamine, ou - d'au moins un composé acide aminé de formule (VI) ou de formule (VIII) selon l'une quelconque des revendications 9 et 11, ou d'au moins un mélange de composés acide aminé de formules (VIa) et (VIb) ou de formule (Villa) et (VIIIb) selon l'une quelconque des revendications 10 et 12, ou - d'au moins un composé (I) selon l'une quelconque des revendications 1 à 3 avec X=CN et Y=N3 ou X=N3 et Y=CN. 17. Composition de résine comportant au moins un polymère et au moins un agent réticulant choisi parmi les composés selon l'une quelconque des revendications 1 à 3 et 7 à 14. 18. Kit de préparation de résine comprenant d'une part au moins une composition à base d'un polymère ou un copolymère, et d'autre part au moins un composé choisi parmi les composés réticulants selon l'une quelconque des revendications 1 à 3 et 7 à 14, la composition à base de polymère et le composé réticulant étant dans un conditionnement adapté pour empêcher la réaction de réticulation entre le polymère et l'agent réticulant de se produire sans intervention d'un opérateur.